(57)【特許請求の範囲】
【請求項１】
金属酸化物、フッ化アンチモン系有機化合物、有機色素及び有機金属錯体からなる群より選択される２種以上の近赤外線遮蔽剤を含み、前記２種以上の近赤外線遮蔽剤の少なくとも一方がフッ化アンチモン系有機化合物又は有機色素であり、波長８００ｎｍ、９００ｎｍ及び１０００ｎｍにおける透過率が各々２０％以下であり、かつ可視光線透過率が６０％以上である近赤外線遮蔽基材と、反射防止層とを備え、可視光線透過率が６６％以上であることを特徴とするプラズマ表示装置用近赤外線遮蔽フィルター。
【請求項２】
近赤外線遮蔽基材が、近赤外線遮蔽剤を含有する少なくとも２層を備え、各層に含まれる近赤外線遮蔽剤が異なることを特徴とする請求項１に記載のプラズマ表示装置用近赤外線遮蔽フィルター。
【請求項３】
近赤外線遮蔽基材の最低反射率が９．２％以下であることを特徴とする請求項１又は２に記載のプラズマ表示用近赤外線遮蔽フィルター。
【請求項４】
最低反射率が１．４％以下であることを特徴とする請求項１〜３のいずれか１項に記載のプラズマ表示用近赤外線遮蔽フィルター。
【請求項５】
反射防止層の厚さが、可視光波長と同じ厚さもしくはそれ以下の厚さであることを特徴とする請求項１〜４のいずれか１項に記載のプラズマ表示装置用近赤外線遮蔽フィルター。
【請求項６】
反射防止層をフィルターの上面及び下面の両面に備えることを特徴とする請求項１〜５のいずれか１項に記載のプラズマ表示装置用近赤外線遮蔽フィルター。
【発明の詳細な説明】
【０００１】
【発明が属する技術分野】
本発明は、プラズマ表示装置用近赤外線遮蔽フィルターに関する。
【０００２】
【従来の技術】
近年、プラズマ表示装置（ＰＤＰ）などの電子ディスプレイの研究が盛んに行われている。これらのディスプレイには発光体から発生する近赤外線による周辺機器の誤作動が問題として挙げられている。近赤外線カットフィルターとしてはいくつか提案されているが、それらは冷暖房効率改善の熱線カット材やセキュリティーインクとして利用されてきた。しかし、周辺機器の誤作動に着目した近赤外線遮蔽の利用はこれまで試みられてこなかった。前記の近赤外線カットフィルターとしては、例えば次の（１）〜（４）が挙げられる。
（１）特開昭６０−４３６０５号公報，（２）特開平６−１９４５１７号公報，
（３）特開平５−４２６２２号公報，（４）特開平７−７０４８２号公報。
特開昭６０−４３６０５号公報ではアントラキノン化合物やナフタロシアニン化合物を使用したものが提案されているが、遮蔽波長域が７００〜９００ｎｍであり充分ではない。近赤外線吸収色素を含んだ熱線遮断シートもいくつか提案されている。例えば、特開平６−１９４５１７号では１０００ｎｍ近辺の遮蔽が充分ではない。特開平５−４２６２２号では１１００ｎｍの透過率が４０％以下になる光線選択透過性フィルムが提案されているが、８００〜１０００ｎｍの透過率についての記載がない。特開平７−７０４８２号では赤外線カットオフ膜とその形成材が提案されているが、波長８００ｎｍにおける透過率が２０％以上と高くさらにその用途も金券等の偽造に対する防止手段や冷暖房効率の改善である。一方、近赤外線遮蔽材が周辺機器の誤作動に有用であることが近年知られている。
【０００３】
【発明が解決しようとする課題】
本発明の目的は、プラズマ表示装置による周辺機器の誤作動等の防止に有効なプラズマ表示装置用近赤外線遮蔽フィルターを提供することにある。
【０００４】
【発明を解決するための手段】
すなわち本発明によれば、金属酸化物、フッ化アンチモン系有機化合物、有機色素及び有機金属錯体からなる群より選択される２種以上の近赤外線遮蔽剤を含み、前記２種以上の近赤外線遮蔽剤の少なくとも一方がフッ化アンチモン系有機化合物又は有機色素であり、波長８００ｎｍ、９００ｎｍ及び１０００ｎｍにおける透過率が各々２０％以下であり、かつ可視光線透過率が６０％以上である近赤外線遮蔽基材と、反射防止層とを備え、可視光線透過率が６６％以上であることを特徴とするプラズマ表示装置用近赤外線遮蔽フィルターが提供される。
また本発明によれば、近赤外線遮蔽基材が、近赤外線遮蔽剤を含有する少なくとも２層を備え、各層に含まれる近赤外線遮蔽剤が異なることを特徴とする前記プラズマ表示装置用近赤外線遮蔽フィルター。
更に本発明によれば、近赤外線遮蔽基材の最低反射率が９．２％以下であることを特徴とする前記各プラズマ表示用近赤外線遮蔽フィルターが提供される。
更にまた本発明によれば、最低反射率が１．４％以下であることを特徴とする前記各プラズマ表示用近赤外線遮蔽フィルターが提供される。
また本発明によれば、反射防止層の厚さが、可視光波長と同じ厚さもしくはそれ以下の厚さであることを特徴とする前記各プラズマ表示装置用近赤外線遮蔽フィルターが提供される。
更に本発明によれば、反射防止層をフィルターの上面及び下面の両面に備えることを特徴とする前記各プラズマ表示装置用近赤外線遮蔽フィルターが提供される。
【０００５】
【発明の実施の形態】
本発明のプラズマ表示装置（ＰＤＰ）用フィルターは、ディスプレイの画像表示部前面に装着するフィルターを意味し、帯電防止、電磁波遮蔽、反射防止等の機能がすでに付与されているものも含む。「基材」とは、以下に示す（１）〜（３）を単体または組合せたものを意味する。
（１）厚さ１μｍ〜２０ｍｍの基板で、この表面に例えばアンチグレア加工等の特殊加工を施すことは一向に構わない。
（２）前記基板内に近赤外線遮蔽剤を含有したもの。
（３）前記基板の表面に近赤外線遮蔽層を設けたもの。
ここでいう近赤外線遮蔽層とは、近赤外線遮蔽剤を蒸着あるいは有機バインダーに溶解又は混合して塗布したものである。近赤外線遮蔽剤としては、例えば、インジウム−錫酸化物（ＩＴＯ）、酸化インジウム、酸化錫、酸化ケイ素、酸化アルミニウム、酸化亜鉛、酸化タングステン等の金属酸化物；フッ化アンチモン系有機化合物；フタロシアニン系、アントラキノン系、ナフトキノン系、シアニン系、ナフタロシアニン系、高分子縮合アゾ系、ピロール系、フェニレンジアミニウム系等の有機色素；ジチオール系、メルカプトナフトール系の有機金属錯体などが挙げられる。
【０００６】
有機バインダーとしては、例えばポリエチレン、ポリプロピレン等のポリオレフィン、ポリスチレン、ポリ（α-メチルスチレン）等のポリスチレン系化合物；スチレン−ブタジエン共重合体、スチレン−イソプレン共重合体、スチレン−マレイン酸共重合体、スチレン−マレイン酸エステル共重合体等のスチレン系共重合体；ポリ塩化ビニル、ポリビニルアルコール、ポリ酢酸ビニル等のポリビニル系化合物；ポリ（メタ）アクリル酸メチル、ポリ（メタ）アクリル酸エチル、ポリ（メタ）アクリル酸プロピル、ポリ（メタ）アクリル酸ブチル等のポリ（メタ）アクリル酸アルキル；ポリオキシメチレン、ポリエチレンオキシド等のポリエーテル；ポリエチレンサクシネート、ポリブチレンアジペート、ポリ乳酸、ポリグリコール酸、ポリカプロラクトン、ポリエチレンテレフタレート等のポリエステル；セルロース、デンプン、ゴム等の天然高分子；６−ナイロン、６，６−ナイロン等のポリアミド；ポリウレタン、エポキシ樹脂、ポリアクリル酸樹脂、ロジン、変性ロジン、テルペン樹脂、フェノール樹脂、脂肪族又は脂環族炭化水素樹脂、芳香族系石油樹脂、これらのハロゲン変性体などが挙げられ、これらを単独で、あるいは２種以上混合して使用する。
【０００７】
基板材料としては、例えば、ガラス、ポリ塩化ビニル、ポリエステル、ポリアクリル、ポリウレタン、ポリオレフィン、ポリカーボネート、トリアセチルセルロース、ジアセテートセルロース、アセテートブチレートセルロース、ポリエーテルスルホン、ポリスルホン、ポリエーテル、トリメチルペンテン、ポリエーテルケトン、ポリアクリロニトリル等が挙げられる。さらにこれら材料で構成ざれる基板に粘着加工、ハードコート加工等の公知の特殊加工を施してもよい。
【０００９】
波長８００〜９００ｎｍに極大遮蔽がある近赤外線遮蔽剤と９００〜１０００ｎｍに極大遮蔽がある近赤外線遮蔽剤とは同一あるい別々の基材に含有または積層してよい。例えば、波長８００〜９００ｎｍに極大遮蔽がある近赤外線遮蔽剤が基材内に含有され、波長９００〜１０００ｎｍに極大遮蔽がある近赤外線遮蔽剤が基材上に積層されていてもよい。
近赤外線遮蔽基材の波長８００ｎｍ、９００ｎｍ及び１０００ｎｍにおける透過率が各々２０％を超えると機械の誤作動を生じるので好ましくない。また、近赤外線遮蔽基材の可視光線透過率は６０％以上である。
【００１０】
フィルターに付与される反射防止層の材料は従来から知られている反射防止機能を持つ物質であれば何を使用してもよい。反射防止機能を有する物質は、例えば無機物質として、酸化チタン、フッ化マグネシウム、酸化アルミニウム、酸化シラン、酸化タンタル、酸化イットリウム、酸化イッテルビウム、酸化ジルコニウム、フッ化セリウム、酸化セリウム、フッ化ランタン等を用いて、基材上に蒸着することで反射防止層を形成することができる。また反射防止層は、有機物質としてのフッ素系化合物、シラン化合物等を用いて薄膜として塗布後、そのまま用いるかあるいは電子線、紫外線、熱などで硬化しても形成できる。反射防止層は前述の物質を単層で形成しても多層で形成してもよく、膜厚は基材、膜の構成によって異なるが、一層あたり可視光波長と同じ厚さもしくはそれ以下の厚さが好ましい。上記の近赤外線遮蔽基材、反射防止層を組み合わせて本発明の電子ディスプレイ用フィルターを製造するがその組合せ順序は適宜選択されてよい。
例えば、近赤外線遮蔽剤を含有する近赤外線遮蔽層を有する基材を貼り合わせ更にその上面と基材のもう一方の面に反射防止層を有するプラスチック面を貼り合わせた形態のフィルターでもよい。
【００１１】
上記の方法により作製したプラズマ表示装置用フィルターは画像表示部分の前面に装着が可能であり、装着方法は接着、はめ込み、ビス止めなどでできる。また、固定せずにつり下げなどで脱着が可能な状態でも使用可能である。画像表示装置との間隔は、完全に密着させてもよく、画像が視認できる範囲内なら無制限に離して配置することができる。また近赤外線遮蔽層や反射防止層を設けている場合については、その層は視覚者の方を向いていても、画像表示部分の方を向いていても構わない。
【００１２】
【発明の効果】
本発明のプラズマ表示装置用近赤外線遮蔽フィルターは、単独の近赤外線遮蔽剤では十分な効果が得られないものを適宜組み合わせ用いることにより波長８００〜１０００ｎｍの広範囲で透過率が低く、また可視光線領域での透過率が優れたものが得られる。また、さらにそれらの機能に反射防止機能を付与して鮮明な映像が得られ見やすくしたものである。したがって、プラズマ表示装置の周辺機器の近赤外線による誤動作の可能性を低減することができる。
【００１３】
【実施例】
以下、実施例を用いて本発明を更に詳細に説明する。基材および近赤外線遮蔽剤は市販のものを用い、市販されていない既知のものについては適宜合成して使用した。なお、測定方法は次の機器による方法で行った。
＜透過率の測定＞日本分光社製の紫外分光光度計（Ｕｂｅｓｔ ３５）を使用した。
＜可視光線透過率の測定＞日本電色工業社製のカラーアンドカラーディファレンスメーター（ＭＯＤＥＬ１００１ＤＰ）を使用した。
＜反射率の測定＞日本分光社製の紫外分光光度計（Ｕｂｅｓｔ ５０）を使用した。
【００１４】
Ａ；近赤外線遮蔽基材の製造
製造例１
（ａ）近赤外線遮蔽色素（ＩＲＧ−０２２、フッ化アンチモン系有機化合物、日本化薬（株）製）を０．１７重量部、（ｂ）溶剤のクロロホルムを４０重量部、（ｃ）ポリマーとして、バイロン３００（線状飽和ポリエステル樹脂、東洋紡（株）製）を１７重量部はかり取り、これらを溶解し近赤外線遮蔽層とし、厚さ１００μｍのポリエチレンテレフタレート（ＰＥＴ）フィルムにバーコーターを使用して、乾燥膜厚で２０μｍ厚になるように塗布し、近赤外線遮蔽層付ＰＥＴフィルムを作製した（Ｆ−１と記す）。
【００１５】
製造例２
（ａ）近赤外線遮蔽色素（ＭＩＲ−１０１、ビスジチオベンジルニッケル、みどり化学（株）製）を０．１７重量部、（ｂ）溶剤として、トルエンを５０重量部、（ｃ）ポリマーとして、バイロン３００（線状飽和ポリエステル樹脂、東洋紡（株）製）を１７重量部はかり取り、これらを溶解し近赤外線遮蔽層とし、厚さ８０μｍのトリアセチルセルロース（ＴＡＣ）フィルムにバーコーターを使用して、乾燥膜厚で２０μｍ厚になるように塗布し、近赤外線遮蔽層付ＴＡＣフィルムを作製した（Ｆ−２と記す）
【００１６】
製造例３
（ａ）近赤外線遮蔽色素として、Ｎ，Ｎ，Ｎ’，Ｎ’−テトラキス（ｐ−ジ−ｎ−ブチルアミノフェニル）−ｐ−フェニレンジアミニウムの過塩素酸塩を１重量部、（ｂ）アルコール可溶性ラッカー（オレスターＮＬ ２２９４Ｅ、三井東圧化学（株）製）を３００重量部とし、これらを溶解し近赤外線遮蔽層とし、１００μｍのＰＥＴフィルムにバーコーターを使用して、乾燥膜厚で５０μｍ厚になるように塗布し、近赤外線遮蔽層付ＰＥＴフィルムを作製した（Ｆ−３と記す）。
【００１７】
製造例４
（ａ）近赤外線遮蔽色素として、ＣＹ−１０（シアニン系化合物、日本化薬（株）製）を０．９重量部、（ｂ）モノマーとして、ＫＡＹＡＲＡＤ ＤＰＨＡ（アクリル系樹脂＝ジペンタエリスリトールヘキサアクリレート、日本化薬（株）製）を３０重量部、ＮＫエステル Ａ−４００（アクリル系モノマー＝ＰＥＧ４００ジアクリレート、新中村化学工業（株）製）を７０重量部、（ｃ）滑り剤として、ＡＯ−７０４（日本油脂（株）製）を０．２重量部、（ｄ）添加剤として、ＢＹＫ−３０６（ビックケミー・ジャパン製）を０．５重量部はかり取り、これらを混合、溶解し近赤外線遮蔽層とし、厚さ８０μｍのトリアセチルセルロース（ＴＡＣ）フィルムにバーコーターを使用して、乾燥膜厚で１０μｍ厚になるように塗布し、１２５ｋＶ，７．５Ｍｒａｄの電子線で硬化を行い、近赤外線遮蔽層付ＴＡＣフィルムを作製した（Ｆ−４と記す）。
【００１８】
製造例５
（ａ）メタクリル樹脂１００重量部を加熱溶解し、（ｂ）錫ドープ酸化インジウム（ＩＴＯ）の微粉末（平均粒径０．０５μｍ）を分散させ、厚さ２ｍｍのアクリル板を押し出し成型した（Ｓ−５と記す）。
【００１９】
Ｂ．近赤外線遮蔽基材の作製
製造例６
ガラス板に製造例１で得たフィルムＦ−１と製造例４で得たフィルムＦ−４を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２０】
製造例７
ガラス板に製造例３で得たＴＡＣフィルムＦ−３と製造例４のフィルムＦ−４を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２１】
製造例８
グリーンラルＳＰ（近赤外線遮蔽機能付ガラス、セントラル硝子（株）製）に製造例１で得たフィルムＦ−１を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２２】
製造例９
グリーンラルＳＰ（近赤外線遮蔽機能付ガラス、セントラル硝子（株）製）に製造例２で得たフィルムＦ−２を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２３】
製造例１０
グリーンラルＳＰ（近赤外線遮蔽機能付ガラス、セントラル硝子製）に製造例３で得たフィルムＦ−３を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２４】
製造例１１
製造例５で得たアクリル板Ｓ−５と製造例１で得たフィルムＦ−１を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２５】
製造例１２
製造例５で得たアクリル板Ｓ−５と製造例２で得たフィルムＦ−２と製造例３で得たフィルムＦ−３を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２６】
製造例１３
製造例５で得たアクリル板Ｓ−５と製造例３で得たフィルムＦ−３と製造例４で得たフィルムＦ−４を貼り合わせ、近赤外線遮蔽基材を作製した。この基材の波長８００ｎｍ、９００ｎｍ及び１０００ｎｍにおける透過率と可視光線透過率の測定を行った。結果を表１に示した。
【００２７】
比較例１
ガラス板のみの波長８００ｎｍ、９００ｎｍ及び１０００ｎｍにおける透過率と可視光線透過率の測定を行った。結果を表１に示した。
【００２８】
比較例２
グリーンラルＳＰのみの波長８００ｎｍ、９００ｎｍ及び１０００ｎｍにおける透過率と可視光線透過率の測定を行った。結果を表１に示した。
【００２９】
比較例３
製造例５で得たアクリル板の波長８００ｎｍ、９００ｎｍ及び１０００ｎｍにおける透過率と可視光線透過率の測定を行った。結果を表１に示した。
【００３０】
実施例１
製造例１０で得た基材の両面にリアルックＨＰ（反射防止フィルム、日本油脂（株）製）を貼り合わせた。このフィルターの波長８００ｎｍ、９００ｎｍ及び１０００ｎｍにおける透過率と可視光線透過率と表面反射率を測定した。結果を表２に示した。
【００３１】
実施例２
製造例１０で得た基材の両面にアークトップ（反射防止フィルム、旭硝子（株）製）を貼り合わせた。このフィルターの波長８００ｎｍ、９００ｎｍ及び１０００ｎｍにおける透過率と可視光線透過率と表面反射率を測定した。結果を表２に示した。
【００３２】
実施例３
製造例１１で得た基材の両面にリアルックＨＰ（反射防止フィルム、日本油脂（株）製）を貼り合わせた。このフィルターの波長８００ｎｍ、９００ｎｍ及び１０００ｎｍにおける透過率と可視光線透過率と表面反射率を測定した。結果を表２に示した。
【００３３】
参考例１
製造例１０の基材の表面反射率を測定した。結果を表２に示した。
参考例２
製造例１１の基材の表面反射率を測定した。結果を表２に示した。
【００３４】
【表１】
0003689998.tif 000002
【００３５】
【表２】
0003689998.tif 000003
【００３６】
表１の結果から、本発明に用いることができる製造例６〜１３の近赤外線遮蔽基材は、比較例１〜３と比べ、各近赤外線波長領域で透過率２０％以下であり、かつ可視光線透過率５０％以上を示すことがわかる。また、表２より本発明の反射防止機能を付与したフィルターは、反射防止機能を付与していない参考例に比べて可視光線透過率が高く、また最低反射率が低いことがわかる。